FR 2872815 A1 20060113 FR 0407570 A 20040708 UTILISATION DE COPOLYMERES ACRYLIQUES HYDROSOLUBLES DANS DES FORMULATIONS AQUEUSES EVENTUELLEMENT PIGMENTEES ET FORMULATIONS OBTENUES La présente invention concerne le secteur des formulations aqueuses éventuellement pigmentées. L'invention concerne tout d'abord l'utilisation comme épaississant, dans des formulations aqueuses éventuellement pigmentées, telles que les formulations de revêtement comme les peintures en phase aqueuse et notamment les peintures dispersions, les vernis, les sauces de couchage papetières, la cosmétique, la détergence, les formulations textiles et les boues de forage, d'un copolymère acrylique hydrosoluble constitué d'au moins un monomère à insaturation éthylénique et à fonction carboxylique, d'au moins un monomère non ionique à insaturation éthylénique, d'au moins un monomère oxyalkylé à insaturation éthylénique terminé par une chaîne ramifiée hydrophobe et non aromatique comportant de 10 à 24 atomes de carbone, et éventuellement d'au moins un monomère appelé monomère réticulant, comportant au moins deux insaturations éthyléniques. L'invention concerne également l'épaississant permettant d'obtenir un développement et/ou un maintien optimaux de la viscosité des formulations aqueuses en présence de composés hydrosolubles ou non ou lors de l'addition des dits composés dans les dites formulations aqueuses. L'invention concerne aussi le procédé de fabrication des dites formulations aqueuses éventuellement pigmentées. L'invention concerne enfin les formulations aqueuses éventuellement pigmentées obtenues selon l'invention. Dans le domaine des formulations aqueuses contenant éventuellement une ou plusieurs charges minérales, plus particulièrement dans le secteur des peintures en phase aqueuse et notamment les peintures dispersions, maîtriser la rhéologie desdites formulations, tant au stade de la fabrication, que pendant leur transport, leur stockage ou lors de leur mise en oeuvre est un des objectifs fondamentaux pour l'homme du métier. La diversité des contraintes pratiques au niveau de chacune de ces étapes renvoie à une multiplicité de comportements rhéologiques différents. On peut néanmoins résumer le besoin de l'homme du métier à l'obtention d'un effet d'épaississement de la formulation aqueuse, tant pour des raisons de stabilité au cours du temps, que pour une possible application de la peinture sur une surface verticale, l'absence d'éclaboussures au moment de la mise en oeuvre, ou de coulure après la mise en oeuvre, etc... De fait, on a désigné les produits qui contribuent à cette régulation du comportement rhéologique sous le terme d'épaississants. Historiquement, on a utilisé dès les années 1950 des gommes et des épaississants à base cellulosique, dont une des caractéristiques essentielles est leur poids moléculaire élevé. Ces composés présentent cependant un certain nombre d'inconvénients tels que leur instabilité au cours du temps comme le rappelle le document US 4 673 518, la nécessité d'en utiliser une quantité importante mise en avant dans le document EP 0 250 943, et les coûts de production qu'ils engendrent (notamment au niveau du traitement des déchets) tel qu'indiqué dans le document US 4 384 096. L'homme du métier s'est ensuite tourné vers une nouvelle catégorie d'épaississants dits associatifs, dont le mécanisme de fonctionnement et les caractéristiques sont aujourd'hui bien connus et rappelés dans le document Rheology modifiers for waterborne paints (Surface Coatings Australia, Octobre 1985, pp 6). Il s'agit de polymères hydrosolubles disposant de groupements hydrophobes insolubles et créant l'effet associatif par interaction de ces groupements hydrophobes avec la surface des particules de liant en dispersion menant ainsi à un réseau tridimensionnel qui provoque l'augmentation de la viscosité du milieu. On peut distinguer de manière très schématique parmi les polymères synthétiques les épaississants associatifs polyuréthannes, et les épaississants associatifs acryliques. De tels épaississants sont aujourd'hui couramment utilisés entre autre dans le secteur des peintures en phase aqueuse et notamment les peintures dispersions. Toutefois, leur utilisation n'est pas dénuée d'inconvénients dont deux, majeurs, que la Demanderesse tient ici à développer. Le premier concerne la sensibilité aux composés hydrosolubles ou non (et notamment les sels et les tensio-actifs), et le second la compatibilité pigmentaire ou acceptante de couleur . On rencontre ces problèmes dans un grand nombre de formulations aqueuses, telles que les peintures en phase aqueuse et notamment les peintures dispersions, mais aussi telles que les formulations cosmétiques ou détergentes. Chacun de ces problèmes va par la suite être envisagé sous l'angle des solutions proposées par l'état de la technique, tant du point de vue des épaississants acryliques associatifs que des épaississants polyuréthannes associatifs. On désigne par sensibilité aux composés hydrosolubles ou non le comportement d'un épaississant qui, lorsqu'il est mis en présence de tels composés, et notamment de sels et de tensio-actifs, tend à ne plus maintenir la viscosité à un degré satisfaisant pour l'homme du métier ou l'utilisateur de ces formulations aqueuses. La perte de viscosité résultante est préjudiciable aux qualités de stockage et 'd'application desdites formulations. Ce type de phénomène est largement reporté dans la littérature, tout particulièrement pour les épaississants acryliques associatifs, comme le souligne le document EP 0 013 836, qui relate la sensibilité aux sels et notamment au chlorure de sodium de tels additifs. Ce document enseigne à l'homme du métier la fabrication d'épaississants acryliques associatifs à partir d'un monomère choisi parmi l'acide acrylique et l'acide méthacrylique, d'un monomère qui est un ester d'alcoyle, et d'un monomère hydrophobe comportant un radical ayant de 8 à 30 atomes de carbone. Sa principale fonction est d'améliorer le profil rhéologique des peintures aqueuses dans lesquelles il est utilisé. De même, le document EP 0 011 806 enseigne la fabrication d'autres épaississants acryliques associatifs, à partir d'un monomère carboxylique, d'acrylate d'éthyle, et d'un monomère hydrophobe comportant un radical alkyle ou alkyle phényle ayant de 8 à 20 atomes de carbone. Enfin, le document EP 0 577 526 décrit des épaississants acryliques associatifs à base d'un monomère carboxylique, d'un monomère à insaturation éthylénique mais non carboxylé, et d'un monomère oxyalkylé terminé par une chaîne grasse hydrophobe. Néanmoins, en terme d'insensibilité aux sels, ces copolymères ne donnent pas satisfaction à l'homme du métier. Un autre problème auquel l'homme du métier doit faire face est celui de la compatibilité pigmentaire. En matière de formulation de peintures, on désigne sous le terme base ou base blanche , la composition aqueuse pigmentée et chargée de couleur blanche, qui sert de base à la composition pigmentaire colorée ou pigmentée finale. Cette composition aqueuse chargée et/ou pigmentée de couleur blanche est formée d'une phase liquide qui peut être de l'eau ou un solvant organique miscible à l'eau ou encore un mélange des deux, d'un ou plusieurs polymères en solution ou en suspension dans la phase liquide dénommés liants , des charges et/ou pigments, d'au moins un agent dispersant des charges et/ou pigments qui peut être un polymère ou un copolymère hydrosoluble, des adjuvants aussi divers que des agents de coalescence, des biocides, des anti-mousses ou autres, et enfin d'au moins un agent épaississant qui est un polymère ou un copolymère naturel ou de synthèse. Lorsqu'on ajoute auxdites bases de couleur blanche les pigments colorés, sous forme de concentrés pigmentaires ou pâtes pigmentaires, on obtient la formulation pigmentaire résultante. La composition des concentrés de pigments colorés ou concentrés pigmentaires ou pâtes pigmentaires, comprend en général également des additifs ou composés du type tensio-actif ou sel électrolyte ou cosolvant miscible à l'eau en quantité importante. Les concentrés pigmentaires les plus employés sont dits universels car ils peuvent être ajoutés non seulement à des peintures en phase aqueuse mais aussi à des peintures en phase solvant. En pratique, si la formulation finale présente une compatibilité pigmentaire insuffisante, d'une part il peut y avoir une incidence sur la rhéologie de la formulation pigmentaire résultante et d'autre part il peut y avoir une incidence sur la force colorante développée par le ou les pigments du ou des concentrés pigmentaires dans la formulation pigmentaire résultante. Cette perte de force colorante peut conduire à un film de peinture dont la teinte est uniformément plus délavée , salie ou dégradée au blanc par rapport à la référence. Evidemment, cette perte de force colorante est très préjudiciable à la mise à la teinte d'une peinture par un automate d'après la mesure d'un spectrophotocolorimètre, telle qu'elle se pratique dans les grandes surfaces de bricolage ou chez les détaillants de peinture. En effet, l'ordinateur calculera qu'une certaine quantité de concentrés pigmentaires universels devrait permettre d'approcher la teinte désirée mais la perte de force colorante liée à cette mauvaise compatibilité faussera le résultat. Ce phénomène peut être mesuré par l'utilisation d'un spectrophotocolorimètre permettant de mesurer les coordonnées trichromatiques ( Huntsmann: L*,a*,b* ) donc la couleur d'un film de peinture sec. L* donnera une valeur dans l'échelle des gris ( plus L* est grand et positif, plus le film est clair; plus L* est petit et négatif, plus le film est foncé). La deuxième coordonnée, a*, caractérise la couleur dans une échelle qui va du vert au rouge (plus a* est grand et positif, plus le film est rouge; plus a* est petit et négatif, plus le film est vert). La troisième coordonnée, b*, caractérise la couleur dans une échelle qui va du bleu au jaune (plus b* est grand et positif, plus le film est jaune; plus b* est petit et négatif, plus le film est bleu). Dans certains cas, plus rares, on observe même des variations de teintes par zones dans un même film de peinture. Ces variations sont liées aux différences de cisaillement subies par ces différentes zones lors de l'application du film de peinture avec un outil tel que par exemple un pinceau. Les pigments du colorant universel qui sont dans un état de mauvaise dispersion dans la peinture, vont exprimer une force colorante qui dépendra de la force du cisaillement subie par la peinture qui les contient. Dans le cas de l'utilisation d'un pinceau, ce phénomène soulignera les marques du pinceau (là où les poils du pinceau appuient le plus fort) en leur donnant une couleur différente du reste du film de peinture. Pour visualiser ce phénomène, l'homme de l'art peut appliquer au pinceau ou utiliser un test dit test du rub-out consistant à appliquer un film de peinture uniformément, sans différence de cisaillement, à l'aide d'une cale puis à cisailler une partie du film de peinture encore frais, non sec, avec un doigt. La zone cisaillée peut devenir plus claire ou plus foncée que la zone non cisaillée. Dans cette lignée, l'homme du métier connaît le document US 5 973 063 qui décrit un épaississant associatif polyuréthanne ainsi que le document FR 2 826 014 qui enseigne qu'il est possible, en sélectionnant un composé à base de polyisocyanate ayant en bout de chaîne des groupements hydrocarbonés comportant au moins trois cycles aromatiques, de fabriquer un épaississant polyuréthanne présentant une bonne compatibilité pigmentaire, et développant une viscosité élevée sous bas gradient de cisaillement. Par conséquent, l'homme du métier, qui recherche à mettre à disposition de l'utilisateur final une composition aqueuse dont le profil rhéologique reste acceptable en présence de composés hydrosolubles ou non hydrosolubles ou lors de l'addition des dits composés comme les sels ou les tensio-actifs dans le domaine de la détergence ou de la cosmétique, ou encore comme les concentrés pigmentaires universels dans le domaine de la peinture, notamment sous bas gradient de cisaillement pour obtenir un bon étalement de la peinture, se trouve confronté aux problèmes de la forte baisse de la viscosité de la formulation en présence des dits composés, et s'oriente de manière naturelle vers les épaississants associatifs de type polyuréthanne. Ceux-ci, comme on vient de le voir, sont bien connus pour offrir une bonne résistance aux sels et développer une viscosité appropriée sous faible cisaillement. Le dernier document FR 2 826 014 a finalement démontré que la voie polyuréthanne autorise également la fabrication de tels épaississants présentant une compatibilité pigmentaire satisfaisante. Or, poursuivant ses recherches en vue d'améliorer la stabilité de la viscosité des formulations aqueuses en présence de composés hydrosolubles ou non hydrosolubles ou lors de l'addition des dits composés dans les dites formulations aqueuses, ainsi que d'améliorer la compatibilité pigmentaire, tout en maintenant une viscosité de la formulation acceptable pour l'utilisateur final, la Demanderesse a trouvé de manière tout à fait surprenante que l'ensemble de ces problèmes peut être résolu par la sélection du monomère oxyalkylé à insaturation éthylénique du copolymère qui est un épaississant acrylique associatif et par sa mise en oeuvre comme additif dans la formulation. Ce copolymère acrylique hydrosoluble est constitué d'au moins un monomère à insaturation éthylénique et à fonction carboxylique, d'au moins un monomère non ionique à insaturation éthylénique, d'au moins un monomère oxyalkylé à insaturation éthylénique terminé par une chaîne ramifiée hydrophobe et non aromatique comportant de 10 à 24 atomes de carbone et éventuellement d'au moins un monomère appelé monomère réticulant, comportant au moins deux insaturations éthyléniques. L'objet de l'invention est donc l'utilisation dans des formulations aqueuses éventuellement pigmentées, telles que les formulations de revêtement comme les peintures en phase aqueuse et notamment les peintures dispersions, les vernis, les sauces de couchage papetières, la cosmétique, la détergence, les formulations textiles et les boues de forage, de ce copolymère en tant qu'épaississant permettant d'obtenir un développement et/ou un maintien de la viscosité des formulations aqueuses en présence de composés hydrosolubles ou non ou lors de l'addition des dits composés dans les dites formulations aqueuses. Un autre objet de l'invention est l'épaississant constitué de ce copolymère acrylique hydrosoluble constitué d'au moins un monomère à insaturation éthylénique et à fonction carboxylique, d'au moins un monomère non ionique à insaturation éthylénique, d'au moins un monomère oxyalkylé à insaturation éthylénique terminé par une chaîne ramifiée hydrophobe et non aromatique comportant de 10 à 24 atomes de carbone et éventuellement d'au moins un monomère appelé monomère réticulant, comportant au moins deux insaturations éthyléniques. Un autre objet de l'invention est le procédé de fabrication des formulations aqueuses éventuellement pigmentées. Un dernier objet de l'invention réside dans les formulations aqueuses éventuellement pigmentées obtenues selon l'invention. Ces formulations aqueuses éventuellement pigmentées contenant l'épaississant selon l'invention sont les formulations aqueuses de revêtement choisies parmi les peintures dispersions, les vernis, les sauces de couchage, les formulations cosmétiques, les formulations détergentes, les formulations (de préparation, d'impression ou de teinture) textiles et les boues de forage. Selon l'invention, les copolymères ajoutés dans les formulations aqueuses comme épaississants permettent de conférer aux formulations aqueuses éventuellement pigmentées un comportement rhéologique satisfaisant en vue de leur application, et notamment une augmentation de leur viscosité sous moyen gradient de cisaillement. La Demanderesse indique qu'on entend dans la présente demande sous l'expression moyen gradient de cisaillement un domaine de gradient de cisaillement encore appelé gradient de vitesse compris entre 20 s-1 et 1000 s -l. De plus, ces copolymères développent une excellente tolérance vis-à-vis des sels et des tensio-actifs que peuvent contenir ces formulations. Enfin, de tels copolymères confèrent aux formulations aqueuses dans lesquelles ils sont utilisés une très bonne compatibilité pigmentaire. Ces buts sont atteints grâce à l'utilisation, comme épaississant permettant d'obtenir un développement et/ou un maintien de la viscosité des formulations aqueuses en présence de composés hydrosolubles ou non ou lors de l'addition des dits composés dans les dites formulations aqueuses, de copolymères acryliques hydrosolubles caractérisés en ce que ledit copolymère est constitué : a) d'au moins un monomère à insaturation éthylénique et à fonction carboxylique, b) d'au moins un monomère non ionique à insaturation éthylénique, c) d'au moins un monomère oxyalkylé à insaturation éthylénique terminé par une chaîne ramifiée hydrophobe et non aromatique comportant de 10 à 24 atomes de carbone, d) et éventuellement d'au moins un monomère appelé monomère réticulant, comportant au moins deux insaturations éthyléniques. Ce copolymère épaississant est également caractérisé en ce que: a) le ou les monomères à insaturation éthylénique et à fonction carboxylique sont choisis parmi les monomères à insaturation éthylénique et à fonction monocarboxylique tels que l'acide acrylique ou méthacrylique, ou encore les hémiesters de diacides tels que les monoesters en Cl à C4 des acides maléique ou itaconique, ou leurs mélanges, ou choisi parmi les monomères à insaturation éthylénique et fonction dicarboxylique tels que l'acide crotonique, isocrotonique, cinnamique, itaconique, maléique, ou encore les anhydrides d'acides carboxyliques, tels que l'anhydride maléique, b) le ou les monomères non ioniques à insaturation éthylénique sont choisis parmi les esters, les amides ou les nitriles des acides acrylique et méthacrylique, tels que les acrylates ou méthacrylates de méthyle, éthyle, butyle, 2-éthyle-hexyle, ou parmi l'acrylonitrile, l'acétate de vinyle, le styrène, le méthylstyrène, le diisobutylène, la vinylpyrrolidone, la vinylcaprolactame, c) le ou les monomères oxyalkylé à insaturation éthylénique et terminés par une chaîne ramifiée hydrophobe et non aromatique comportant de 10 à 24 atomes de carbone, possèdent la formule suivante: n Rl R o nl R' F q (I) dans laquelle: m et p représentent un nombre de motifs d'oxyde d'alkylène allant de 0 à 150, n représente un nombre de motifs d'oxyde d'éthylène allant de 5 à 150, q représente un nombre entier au moins égal à 1 et tel que 5 s (m+n+p)q s 150, et préférentiellement tel que 15 s (m+n+p)q s 120, RI représente le radical méthyle ou éthyle, R2 représente le radical méthyle ou éthyle, R représente un radical contenant une fonction insaturée polymérisable, appartenant au groupe des esters acrylique, méthacrylique, maléique, itaconique, ou crotonique, R' représente une chaîne ramifiée hydrophobe et non aromatique comportant de 10 à 24 atomes de carbone, d) le ou les monomères éventuels, appelés monomères réticulants, comportant au moins deux insaturations éthyléniques sont notamment choisis dans le groupe constitué par le diacrylate d'éthylène glycol, le diméthacrylate d'éthylène glycol, le triméthylolpropanetriacrylate, le triméthylolpropanetriméthacrylate, l'acrylate d'allyle, le méthylène-bis-acrylamide, le méthylènebisméthacrylamide, le tétrallyloxyéthane, les triallylcyanurates, les éthers allyliques obtenus à partir de polyols choisis parmi le pentaérythritol, le sorbitol, ou encore le sucrose. De manière préférentielle, ledit copolymère est caractérisé en ce que la chaîne ramifiée hydrophobe et non aromatique comporte de 12 à 24 atomes de carbone, et possède 2 ramifications comportant au moins 6 atomes de carbone. De manière plus préférentielle, ledit copolymère est caractérisé en ce que la chaîne ramifiée hydrophobe et non aromatique comporte de 16 à 20 atomes de carbone, et possède 2 ramifications comportant au moins 6 atomes de carbone. De manière encore plus préférentielle, la chaîne ramifiée hydrophobe non aromatique 30 est choisie parmi le 2-hexyl 1-decanyle et le 2-octyl 1dodecanyle. Ce copolymère utilisé comme épaississant selon l'invention est également caractérisé en ce qu'il contient, exprimé en poids des monomères: a) de 2 à 95 %, et préférentiellement de 5 à 90 % d'au moins un monomère à insaturation éthylénique et à fonction carboxylique choisis parmi les monomères à insaturation éthylénique et à fonction monocarboxylique tels que l'acide acrylique ou méthacrylique, ou encore les hémiesters de diacides tels que les monoesters en Cl à C4 des acides maléique ou itaconique, ou leurs mélanges, ou choisi parmi les monomères à insaturation éthylénique et fonction dicarboxylique tels que l'acide crotonique, isocrotonique, cinnamique, itaconique, maléique, ou encore les anhydrides d'acides carboxyliques, tels que l'anhydride maléique, b) de 2 à 95 %, et préférentiellement de 5 à 90 % d'au moins un monomère à insaturation éthylénique et sans fonction carboxylique choisis parmi les esters, les amides ou les nitriles des acides acrylique et méthacrylique, tels que les acrylates ou méthacrylates de méthyle, éthyle, butyle, 2éthyle-hexyle, ou par l'acrylonitrile, l'acétate de vinyle, le styrène, le méthylstyrène, le diisobutylène, la vinylpyrrolidone, la vinylcaprolactame, c) de 2 à 25 % et préférentiellement de 5 à 20 % d'au moins un monomère à insaturation éthylénique et terminé par une chaîne ramifiée hydrophobe et non aromatique comportant de 10 à 24 atomes de carbone, possédant la formule suivante: R2 O nâ - n- R' F q (1) R dans laquelle: m et p représentent un nombre de motifs d'oxyde d'alkylène allant de 0 à 150, n représente un nombre de motifs d'oxyde d'éthylène allant de 5 à 150, - q représente un nombre entier au moins égal à 1 et tel que 5 s (m+n+p)q s 150, et préférentiellement tel que 15 s (m+n+p)q s 120, RI représente le radical méthyle ou éthyle, R2 représente le radical méthyle ou éthyle, R représente un radical contenant une fonction insaturée polymérisable, appartenant au groupe des esters acrylique, méthacrylique, maléique, itaconique, ou crotonique, R' représente une chaîne ramifiée hydrophobe et non aromatique comportant de 10 à 24 atomes de carbone. d) de 0% à 3%, d'au moins un monomère comportant au moins deux insaturations éthyléniques choisis dans le groupe constitué par le diacrylate d'éthylène glycol, le diméthacrylate d'éthylène glycol, le triméthylolpropanetriacrylate, le triméthylolpropanetriméthacrylate, l'acrylate d'allyle, le méthylène-bis- acrylamide, le méthylène-bis-méthacrylamide, le tétrallyloxyéthane, les triallylcyanurates, les éthers allyliques obtenus à partir de polyols choisis parmi le pentaérythritol, le sorbitol, ou encore le sucrose, le total en poids des monomères a), b), c) et d) étant égal à 100 %. 20 De manière préférentielle, ce copolymère utilisé selon l'invention comme épaississant est caractérisé en ce qu'il contient, exprimé en poids, de 2 à 25 % et préférentiellement de 5 à 20 % d'au moins un monomère oxyalkylé à insaturation éthylénique et terminé par une chaîne ramifiée hydrophobe et non aromatique comportant de 12 à 24 atomes de carbone, et possédant 2 ramifications comportant au moins 6 atomes de carbone. De manière préférentielle, cet épaississant copolymère est caractérisé en ce qu'il contient, exprimé en poids, de 2 à 25 % et préférentiellement de 5 à 20 % d'au moins un monomère oxyalkylé à insaturation éthylénique et terminé par une chaîne ramifiée hydrophobe et non aromatique comportant de 16 à 20 atomes de carbone, et possédant 2 ramifications comportant au moins 6 atomes de carbone. De manière encore plus préférentielle, la chaîne ramifiée hydrophobe non aromatique du monomère c) est choisie parmi le 2-hexyl 1-decanyle et le 2octyl 1-dodecanyle. Dans une variante également préférentielle, ce copolymère ne contient pas le monomère réticulant d). Ce copolymère est également caractérisé en ce qu'il est sous sa forme acide ou partiellement ou totalement neutralisé par un ou plusieurs agents de neutralisation disposant d'une fonction neutralisante monovalente tels que ceux choisis dans le groupe constitué par les cations alcalins, en particulier le sodium, le potassium, le lithium, l'ammonium ou les amines primaires, secondaires ou tertiaires aliphatiques et/ou cycliques telles que la stéarylamine, les éthanolamines (mono-, di-, triéthanolamine), la mono et diéthylamine, la cyclohexylamine, la méthylcyclohexylamine, le 2-amino 2-méthyl 1- propanol, la morpholine. Ce copolymère acrylique hydrosoluble est obtenu par les techniques de copolymérisation bien connues de l'homme du métier, telles que les techniques de copolymérisation radicalaire en solution, en émulsion directe ou inverse, en suspension, ou précipitation dans des solvants appropriés, en présence de systèmes catalytiques et d'agents de transfert connus. Un autre objet de l'invention concerne aussi le procédé de fabrication de formulations aqueuses éventuellement pigmentées caractérisé en ce que l'on ajoute aux dites formulations ledit copolymère en présence de composés hydrosolubles ou non tels que des sels ou des tensio-actifs ou lors de l'addition des dits composés dans les dites formulations aqueuses. Un dernier objet de l'invention concerne enfin les formulations aqueuses éventuellement pigmentées contenant ces dits copolymères, telles que les formulations de revêtement comme les peintures en phase aqueuse et notamment les peintures dispersions, les vernis, les sauces de couchage papetières, la cosmétique, la détergence, les formulations textiles et les boues de forage. Les exemples suivants illustrent l'invention sans toutefois en limiter la portée. Exemple 1: Cet exemple illustre l'utilisation de copolymères selon l'invention dans des formulations de peintures aqueuses, et a pour but de mettre en évidence les propriétés rhéologiques de compatibilité pigmentaire apportées par les copolymères selon l'invention pour des formulations pour peinture mate en phase aqueuse et à dosage constant. Ainsi, à partir d'une formulation de peinture décoration mate en phase aqueuse à base de liant en dispersion vinyl-acrylique UCARTM latex 300 de Dow dont la formule figure dans le tableau 1, le but a consisté à vérifier dans cette formule la compatibilité pigmentaire (ou compatibilité assurée avec le rajout de concentrés pigmentaires universels) telle qu'influencée par différents épaississants acryliques associatifs dont des épaississants de l'art antérieur dont les groupements hydrophobes sont linéaires et des épaississants selon l'invention, dont les groupements hydrophobes sont ramifiés. FORMULE PEINTURE Com É osés rôle É uantité É ramme Eau véhicule 2639 CellosizeT HEC ER4400 Epaississant cellulosique 13 Tripolyphosphate de potassium Dispersant 19,5 TamolT 1124 Dispersant 65 TritonT CF-10 Tensio- actif 39 Hi-MarT DFC-19 Anti-mousse 26 KathonT LX (1.5%) Biocide 19,5 Carbonate de sodium Agent neutralisant. 46,8 TiPureT R-900 Dioxyde de titane 2340 HuberT 70CArgile calcinée 2906,8 SnowhiteTl2 Carbonate de Calcium 1300 NyadT 400 Wollastonite 260 Eau véhicule 936 UcarT Latex 300 Liant 2600 Hi-MarT DFC-19 Anti-mousse 26 Eau Diluant final 2207,4 Pour ce faire à chaque essai, on a préparé la formulation de peinture mate précitée dans laquelle est rajouté 0,3 % en poids sec par rapport au poids total de la formule de peinture blanche (mais avant rajout du concentré pigmentaire universel) de l'épaississant à tester puis 36 millilitres d'un concentré pigmentaire universel (de type ColortrendTM M 888 de la société Hüls/ Creanova) ont été rajoutés sur un kilogramme d'une base de peinture blanche préalablement épaissie avec un des épaississants acryliques associatifs. Deux concentrés pigmentaires universels utilisés ont été choisis dans la gamme ColortrendTM M 888 afin de représenter les principales familles de pigments organiques: le bleu phtalocyanine et le magenta de quinacridone. A ce stade, une chute ou une augmentation (par rapport à la base blanche) la plus limitée possible de la viscosité Stormer exprimée en Krebs Units ( KU) traduit une bonne compatibilité avec le concentré pigmentaire universel. Ce test de la viscosité Stormer est utilisé par l'homme du métier comme un test de sélection lui permettant d'éliminer les formulations posant des problèmes de compatibilité avec les concentrés pigmentaires universels. En effet, l'homme du métier apprécie en particulier que la viscosité Stormer qui est une viscosité à moyen gradient de vitesse perceptible par le client (agitation à la spatule ou la brosse, garnissage de la brosse ou du rouleau) soit la moins possible changée par cette addition de concentré pigmentaire universel. Essai n 1: Cet essai illustre l'art antérieur et met en oeuvre 0,3 % en poids sec d'un copolymère 30 composé de: a) 37,2 % d'acide méthacrylique, b) 52,8 % d'acrylate d'éthyle, c) 10,0 % du monomère de formule (I) dans lequel R représente un radical méthacrylate, R'représente une chaîne hydrophobe linéaire à 16 atomes de carbone, m = p = 0, q = 1, n=25. Essai n 2: Cet essai illustre l'invention et met en oeuvre 0,3 % en poids sec d'un copolymère composé de: a) 37,2 % d'acide méthacrylique, b) 52,8 % d'acrylate d'éthyle, c) 10,0 % du monomèré de formule (I) dans lequel R représente un radical méthacrylate, R'représente la chaîne hydrophobe non aromatique à 16 atomes de carbone 2-hexyl 1-decanyle, m=p=0, q = 1, n=25. Essai n 3: Cet essai illustre l'art antérieur et met en oeuvre 0,3 % en poids sec d'un copolymère composé de: a) 37,3 % d'acide méthacrylique, b) 52,6 % d'acrylate d'éthyle, c) 10,1 % du monomère de formule (1) dans lequel R représente un radical méthacrylate, R'représente une chaîne hydrophobe linéaire à 16 atomes de carbone, m = p = 0, q=1, n = 25 et obtenu par mise en oeuvre de 0,05 % en poids de dodécylmercaptan par rapport au poids des monomères. Essai n 4: Cet essai illustre l'invention et met en oeuvre 0,3 % en poids sec d'un copolymère composé de: a) 37,3 % d'acide méthacrylique, b) 52,6 % d'acrylate d'éthyle, c) 10,1 % du monomère de formule (I) dans lequel R représente un radical méthacrylate, R'représente la chaîne hydrophobe non aromatique à 16 atomes de carbone 2 hexyl 1-decanyle, m=p=0, q = 1, n=25 et obtenu par mise en oeuvre de 0,05 % en poids de dodécylmercaptan par rapport au poids des monomères. Essai n 5: Cet essai illustre l'art antérieur et met en oeuvre 0,3 % en poids sec d'un copolymère 30 composé de: a) 43,5 % d'acide méthacrylique, b) 47,6 % d'acrylate d'éthyle, 20 c) 8,9 % du monomère de formule (I) dans lequel R représente un radical méthacrylate, R'représente une chaîne hydrophobe linéaire à 16 atomes de carbone, m=p=0, q=1, n = 25 et obtenu par mise en oeuvre de 0,30 % en poids de dodécylmercaptan par rapport au poids des monomères. Essai n 6: Cet essai illustre l'invention et met en oeuvre 0,3 % en poids sec d'un copolymère composé de: a) 43,5 % d'acide méthacrylique, b) 47,6 % d'acrylate d'éthyle, c) 8,9 % du monomère de formule (I) dans lequel R représente un radical méthacrylate, R'représente la chaîne hydrophobe non aromatique à 16 atomes de carbone 2-hexyl 1-decanyle, m=p=0, q = 1, n = 25 et obtenu par mise en oeuvre de 0,30 % en poids de dodécylmercaptan par rapport au poids des monomères. Essai n 7: Cet essai illustre l'art antérieur et met en oeuvre 0,3 % en poids sec d'un copolymère composé de: a) 36,7 % d'acide méthacrylique, b) 53,1 % d'acrylate d'éthyle, c) 10,2 % du monomère de formule (I) dans lequel R représente un radical méthacrylate, R'représente une chaîne hydrophobe linéaire à 20 atomes de carbone, m=p=0, q = 1, n = 25. Essai n 8: Cet essai illustre l'invention et met en oeuvre 0,3 % en poids sec d'un copolymère 15 composé de: a) 36,7 % d'acide méthacrylique, b) 53,1 % d'acrylate d'éthyle, c) 10,2 % du monomère de formule (I) dans lequel R représente un radical méthacrylate, R'représente la chaîne hydrophobe non aromatique à 20 atomes de carbone 2-octyl 1-dodecanyle, m = p = 0, q=1, n=25. Essai n 9: Cet essai illustre l'art antérieur et met en oeuvre 0,3 % en poids sec d'un copolymère composé de: a) 36,7 % d'acide méthacrylique, 25 b) 53,1 % d'acrylate d'éthyle, c) 10,2 % du monomère de formule (I) dans lequel R représente un radical méthacrylate, R'représente une chaîne hydrophobe linéaire à 20 atomes de carbone, m=p=0, q = 1, n=25 et obtenu par mise en oeuvre de 0,05 % en poids de dodécylmercaptan par rapport au poids des monomères. Essai n 10: Cet essai illustre l'invention et met en oeuvre 0,3 % en poids sec d'un copolymère composé de: a) 36,7 % d'acide méthacrylique, b) 53,1 % d'acrylate d'éthyle, c) 10,2 % du monomère de formule (1) dans lequel R représente un radical méthacrylate, R'représente la chaîne hydrophobe non aromatique à 20 atomes de carbone 2-octyl 1-dodecanyle, m = p = 0, q=1, n = 25 et obtenu par mise en oeuvre de 0,05 % en poids de dodécylmercaptan par rapport au poids des monomères. Tous les résultats sont rassemblés dans le tableau 2 suivant. TABLEAU 2 Essai n AA ou Viscosité Après Delta KU Après Delta INV Stormer rajout de avec le rajout de KU avec (KU) de la colorant colorant colorant le Base bleu bleu magenta colorant blanche magenta 1 AA 120 125,6 5,6 131,8 11,8 2 INV 95,1 97,9 2,8 103,8 8,7 3 AA 127,1 132,2 5,1 133,2 6,1 4 INV 97,9 101 3,1 103,5 5,6 AA 101,8 95,9 5,9 105 3,2- 6 INV. 60,1 61,1 1 60,9 0,8 7 AA 107,4 119 11,6 117,8 10,4 8 INV 102,7 111 8,3 109,8 7,1 9 AA 105,5 114,4 8,9 116,1 10,6 INV 111,9 117,2 5,3 119,7 7,8 AA = Art antérieur, INV = Invention. Dans tous les cas, la variation en valeur absolue de la viscosité Stormer des peintures après rajout des colorants est moins importante avec les peintures contenant les épaississants de l'invention par rapport à celle des peintures contenant les épaississants correspondants de l'art antérieur. Exemple 2: Cet exemple illustre l'utilisation de copolymères selon l'invention dans le domaine des fluides de forage et particulièrement celui des boues synthétiques, et a pour but de mettre en évidence le maintien de l'épaississement conféré par les copolymères selon l'invention pour des formulations à dosage constant en poids sec d'épaississant. Dans le domaine des fluides de forage et particulièrement des boues synthétiques, l'Homme du métier peut être amené à utiliser une boue constituée uniquement d'un épaississant et d'eau, ceci afin de réduire la quantité de matières non recyclables. Ces boues doivent avoir un pouvoir suspensivant qui bien que diminuant lors du pompage doit rester relativement élevé sous des conditions de stress telles que le passage du fluide dans l'annulaire lors de la remontée des déblais. Les boues traditionnelles à base d'épaississant de l'art antérieur présentent le défaut d'être trop pseudoplastiques, c'est-à-dire perdent la majeure partie de leur viscosité sous cisaillement. Ce phénomène est aisément mesuré en faisant le rapport des viscosités BrookfieldTM mesurées à 100T/min sur les viscosités BrookfieldTM mesurées à 10T/min. Un chiffre faible est l'indication d'une chute importante de viscosité sous cisaillement. La comparaison des divers polymères s'est faite en réalisant des gels aqueux de ces produits à des concentrations telles que les viscosités BrookfieldTM obtenues se situaient entre 1000 mPa.s et 5000 mPa.s à 10 T/min. Les pH de ces gels ont tous été ajustés à 8. Essai n 11: Cet essai illustre l'art antérieur et met en oeuvre 1 % en poids sec d'un copolymère composé de: a) 37,2 % d'acide méthacrylique, b) 52,8 % d'acrylate d'éthyle, c) 10,0 % du monomère de formule (I) dans lequel R représente un radical méthacrylate, R'représente une chaîne hydrophobe linéaire à 16 atomes de carbone, m=p=0, q = 1, n = 25. Essai n 12: Cet essai illustre l'invention et met en oeuvre 1 % en poids sec d'un copolymère composé de: a) 37,2 % d'acide méthacrylique, b) 52,8 % d'acrylate d'éthyle, c) 10,0 % du monomère de formule (I) dans lequel R représente un radical méthacrylate, R'représente la chaîne hydrophobe non aromatique à 16 atomes de carbone 2-hexyl 1-decanyle, m=p=0, q = 1, n = 25. 20 Essai n 13: Cet essai illustre l'art antérieur et met en oeuvre 1 % en poids sec d'un copolymère composé de: a) 42,83 % d'acide méthacrylique, b) 52,97 % d'acrylate d'éthyle, c) 2,66 % du monomère de formule (I) dans lequel R représente un radical méthacrylate, R'représente une chaîne hydrophobe linéaire à 16 atomes de carbone, m = p = 0, q=1, n = 25, d) 1,54 % de diméthacrylate d'éthylène glycol. 15 30 15 30 Essai n 14: Cet essai illustre l'invention et met en oeuvre 1 % en poids sec d'un copolymère 5 composé de: a) 42,83 % d'acide méthacrylique, b) 52, 97 % d'acrylate d'éthyle, c) 2,66 % du monomère de formule (I) dans lequel R représente un radical méthacrylate, R'représente la chaîne hydrophobe non aromatique à 16 atomes de carbone 2-hexyl 1-decanyle, m=p=0, q=1, n=25, d) 1,54 %'de diméthacrylate d'éthylène glycol. Essai n 15: Cet essai illustre l'art antérieur et met en oeuvre 1 % en poids sec d'un copolymère composé de: a) 43,5 % d'acide méthacrylique, b) 47,6 % d'acrylate d'éthyle, c) 8,9 % du monomère de formule (I) dans lequel R représente un radical méthacrylate, R'représente une chaîne hydrophobe linéaire à 16 atomes de carbone, m=p=0, q=1, n = 25 et obtenu par mise en oeuvre de 0,30 % en poids de dodécylmercaptan par rapport au poids des monomères. 15 Essai n 16: Cet essai illustre l'invention et met en oeuvre 1 % en poids sec d'un copolymère 5 composé de: a) 43,5 % d'acide méthacrylique, b) 47, 6 % d'acrylate d'éthyle, c) 8,9 % du monomère de formule (I) dans lequel R représente un radical méthacrylate, R'représente la chaîne hydrophobe non aromatique à 16 atomes de carbone 2-hexyl 1-decanyle, m=p=0, q=1, n=25 et obtenu par mise én oeuvre de 0,30 % en poids de dodécylmercaptan par rapport au poids des monomères. Essai n 17: Cet essai illustre l'art antérieur et met en oeuvre 1 % en poids sec d'un copolymère composé de: a) 36,7 % d'acide méthacrylique, b) 53,1 % d'acrylate d'éthyle, c) 10,2 % du monomère de formule (I) dans lequel R représente un radical méthacrylate, R'représente une chaîne hydrophobe linéaire à 20 atomes de carbone, m=p=0, q = 1, n=25 et obtenu par mise en oeuvre de 0,30 % en poids de dodécylmercaptan par rapport au poids des monomères. Essai n 18: Cet essai illustre l'invention et met en oeuvre 1 % en poids sec d'un copolymère composé de: a) 36,7 % d'acide méthacrylique, b) 53,1 % d'acrylate d'éthyle, c) 10,2 % du monomère de formule (I) dans lequel R représente un radical méthacrylate, R'représente la chaîne hydrophobe non aromatique à 20 atomes de carbone 2-hexyl 1-decanyle, m.=p=0, q=1, n = 25 et obtenu par mise en oeuvre de 0,30 % en poids de dodécylmercaptan par rapport au poids des monomères. Essai n 19: Cet essai illustre l'art antérieur et met en oeuvre 1 % en poids sec d'un copolymère composé de: a) 42,68 % d'acide méthacrylique, b) 53,12 % d'acrylate d'éthyle, c) 2,66 % du monomère de formule (I) dans lequel R représente un radical méthacrylate, R'représente une chaîne hydrophobe linéaire à 16 atomes de carbone, m=p=0, 15 q = 1, n=25, d) 1, 54 % de diméthacrylate d'éthylène glycol. Essai n 20: Cet essai illustre l'invention et met en oeuvre 1 % en poids sec d'un copolymère composé de: a) 42,68 % d'acide méthacrylique, b) 53, 12 % d'acrylate d'éthyle, c) 2,66 % du monomère de formule (I) dans lequel R représente un radical méthacrylate, R'représente la chaîne hydrophobe non aromatique à 16 atomes de carbone 2-hexyl 1-decanyle, m=p=0, q'=1, n = 25, d) 1,54 % de diméthacrylate d'éthylène glycol. Essai n 21: Cet essai illustre l'art antérieur et met en oeuvre 1 % en poids sec d'un copolymère composé de: a) 34,2 % d'acide méthacrylique, b) 60,4 % d'acrylate d'éthyle, c) 5,4 % du monomère de formule (I) dans lequel R représente un radical méthacrylate, R'représente une chaîne hydrophobe linéaire à 20 atomes de carbone, m=p=0, q = 1, n = 25 et obtenu par mise en oeuvre de 0,30 % en poids de dodécylmercaptan par rapport au poids des monomères. Essai n 22: Cet essai illustre l'invention et met en oeuvre 1 % en poids sec d'un copolymère composé de: a) 34,2 % d'acide méthacrylique, b) 60,4 % d'acrylate d'éthyle, c) 5,4 % du monomère de formule (I) dans lequel R représente un radical méthacrylate, R'représente la chaîne hydrophobe non aromatique à 20 atomes de carbone 2-octyl 1-dodecanyle, m = p = 0, q = 1, n = 25 et obtenu par mise en oeuvre de 0,30 % en poids de dodécylmercaptan par rapport au poids des monomères. Tous les résultats sont rassemblés dans le tableau 3 suivant. TABLEAU 3 Essais n Viscosité Brookfield à 20 C, pour Rapport viscosité 100T/min sur viscosité 10T/min des valeurs 1 % de matière sèche T/min 100 T/min pour 1 % de matière sèche 11 9455 1709 0.181 12 3429 2386 0.696 13 6000 1293 0.216 14 4660 1097 0.235 1818 1536 0.845 16 460 452 0.983 17 10000 1600 0.160 18 8226 2194 0.267 19 7619 1270 0.167 7333 1600 0.218 21 6500 3825 0.588 22 2727 2848 1.044 Le tableau 3 ci-dessus illustre parfaitement la nette supériorité des polymères selon l'invention par rapport aux polymères de l'art antérieur, le rapport des viscosités BrookfieldTM mesurées à 100T/min sur les viscosités BrookfieldTM mesurées à 10T/min étant respectivement nettement plus élevé pour les essais illustrant l'invention. Exemple 3: Cet exemple illustre l'utilisation de copolymères selon l'invention dans le domaine de la détergence et de la cosmétique et a pour but de mettre en évidence le maintien de l'épaississement conféré par les copolymères selon l'invention pour des formulations à dosage constant en poids sec d'épaississant malgré l'ajout de sels. Tant dans l'application précédente (boues de forage) que dans une application cosmétique ou détergence, la présence de sel est parfois incontournable ou inévitable. En effet, les boues de forage synthétiques peuvent être fabriquées à partir d'eau de mer ou étant fabriquées à partir d'eau douce, peuvent être mises en contact avec des couches géologiques salines. Il est important que la viscosité de la boue résiste à cette contamination afin de garantir son efficacité à remonter des déblais lors du forage. De même, de nombreuses formulations cosmétiques ou détergentes contiennent des sels, utilisés entre autres comme exhausteurs de viscosité vis-à-vis des tensio-actifs, et ce en complément des épaississants; il est donc important que les dits épaississants résistent à l'ajout de sels. La comparaison des divers polymères s'est faite en réalisant des gels aqueux de ces produits à des concentrations telles que les viscosités BrookfieldTM obtenues sè situaient entre 1000 et 5000 mPa.s à 10 T/min. Les pH de ces gels ont tous été ajustés à 8. Après mesure des viscosités BrookfieldTM, des quantités de chlorure de sodium correspondant à 1 et 2 % de la formulation ont été ajoutées et dissoutes. Les viscosités BrookfieldTM ont ensuite été mesurées à nouveau. Essai n 23: Cet essai illustre l'art antérieur et met en oeuvre 1 % en poids sec du copolymère mis en oeuvre dans l'essai n 11. Essai n 24: Cet essai illustre l'invention et met en oeuvre 1 % en poids sec du copolymère mis en oeuvre dans l'essai n 12. Essai n 25: Cet essai illustre l'art antérieur et met en oeuvre 1 % en poids sec du copolymère mis en oeuvre dans l'essai n 17. Essai n 26: Cet essai illustre l'invention et met en oeuvre 1 % en poids sec du copolymère mis en oeuvre dans l'essai n 18. Essai n 27: Cet essai illustre l'art antérieur et met en oeuvre 1 % en poids sec du copolymère mis 15 en oeuvre dans l'essai n 21. Essai n 28: Cet essai illustre l'invention et met en oeuvre 1 % en poids sec du copolymère mis en oeuvre dans l'essai n 22. Tous les résultats sont rassemblés dans le tableau 4 suivant. TABLEAU 4 Viscosité 10T à 20 C à 1% de matière sèche Essais n Sans sel 1% NaCl 2% NaCl 23 9455 727 73 24 3429 4929 3000 10000 360 80 26 8226 1129 129 27 6500 150 25 28 2727 848 121 Le tableau 4 ci-dessus illustre parfaitement la supériorité des polymères selon l'invention par rapport aux polymères de l'art antérieur. Exemple 4: Cet exemple illustre l'utilisation de copolymères selon l'invention dans le domaine de la détergence et de la cosmétique et a pour but de mettre en évidence le développement de l'épaississement conféré par les copolymères selon l'invention pour des formulations à dosage constant en poids sec d'épaississant malgré l'ajout de tensio-actifs. Les formulations détergentes et cosmétiques contiennent un ou plusieurs tensioactifs ioniques et non ioniques. De tout temps, l'homme du métier a joué sur les propriétés solubilisantes / insolubilisantes de ces couples de tensio-actifs pour épaissir les formulations les contenant. Les polymères épaississants existants sur le marché permettent maintenant de réduire sensiblement les quantités de tensio-actifs, ceux-ci n'étant plus utilisés que pour leurs propriétés détergentes. L'utilisation des polymères de l'invention permet d'améliorer significativement la viscosité des formulations les contenant, par rapport aux polymères épaississants de l'art antérieur. La comparaison des polymères s'est faite par la réalisation de formulations aqueuses contenant 11 % de lauryl alkylsulfate de sodium et 9 % de cocoamidopropyl betaïne. Le pH des formulations a été ajusté à 8 au moyen de triéthanolamine. La viscosité du mélange des tensioactifs sans épaississant est de 20 mPa.s à 10 T/min. Essai n 29: Cet essai illustre l'art antérieur et met en oeuvre 1 % en poids sec du copolymère mis en oeuvre dans l'essai n 11. Essai n 30: Cet essai illustre l'invention et met en oeuvre 1 % en poids sec du copolymère mis en 15 oeuvre dans l'essai n 12. Essai n 31: Cet essai illustre l'art antérieur et met en oeuvre 1 % en poids sec du copolymère mis en oeuvre dans l'essai n 19. Essai n 32: Cet essai illustre l'invention et met en oeuvre 1 % en poids sec du copolymère mis en oeuvre dans l'essai n 20. Essai n 33: Cet essai illustre l'art antérieur et met en oeuvre 1 % en poids sec du copolymère mis en oeuvre dans l'essai n 21. Essai n 34: Cet essai illustre l'invention et met en oeuvre 1 % en poids sec du copolymère mis en oeuvre dans l'essai n 22. Tous les résultats sont rassemblés dans le tableau 5 suivant. 10 TABLEAU 5 Essais n viscosité Brookfield pour 1% de matière sèche T/min 100 T/min 29 20000 17455 27143 18143 31 444 495 32 867 853 33 750 744 34 2303 2109 Le tableau 5 ci-dessus illustre parfaitement la supériorité des polymères selon 15 l'invention par rapport aux polymères de l'art antérieur Exemple 5: Cet exemple illustre l'utilisation de copolymères selon l'invention dans des sauces de couchage papetières et a pour but de mettre en évidence le maintien de l'épaississement conféré par les copolymères selon l'invention pour des formulations Pour ce faire, dans une sauce de couchage composée de 100 parts d'une suspension aqueuse de carbonate de calcium à 78 % de matière sèche commercialisée par la société Omya sous le nom HydrocarbTM 60 et de 10 parts de latex à 50 % de matière sèche commercialisé par la société Dow sous le nom DL 940, on ajoute pour chacun des essais l'épaississant à tester puis on en mesure, après 15 minutes d'agitation la viscosité BrookfieldTM à 100 tours par minute à l'aide d'un viscosimètre BrookfieldTM muni du module adéquat. La viscosité BrookfieldTM à 100 tours par minute déterminée, on ajoute pour chacun des essais 1,6 parts de chlorure de sodium pulvérulent puis on en mesure, après 15 minutes d'agitation la viscosité BrookfieldTM à 100 tours par minute à l'aide d'un viscosimètre BrookfieldTM muni du module adéquat. Essai n 35: Cet essai illustre l'art antérieur et met en oeuvre le copolymère mis en oeuvre dans 15 l'essai n 11. Les viscosités BrookfieldTM à 100 tours par minute obtenues sont: Avant ajout du chlorure de sodium: 3100mPa.s Après ajout du chlorure de sodium: 2400mPa.s Essai n 36: Cet essai illustre l'invention et met en oeuvre le copolymère mis en oeuvre dans l'essai 25 n 12. Les viscosités BrookfieldTM à 100 tours par minute obtenues sont: Avant ajout du chlorure de sodium: 2700mPa.s Après ajout du chlorure de sodium: 3020mPa.s La lecture des résultats des deux essais précédents montre la supériorité des polymères de l'invention. REVENDICATIONS 1 Utilisation de copolymères acryliques hydrosolubles dans des formulations aqueuses éventuellement pigmentées, comme épaississant permettant d'obtenir un développement et/ou un maintien de la viscosité des formulations aqueuses en présence de composés hydrosolubles ou non ou lors de l'addition des dits composés dans les dites formulations, caractérisée en ce que les dits copolymères sont constitués: a) d'au moins un monomère à insaturation éthylénique et à fonction carboxylique, b) d'au moins un monomère non ionique à insaturation éthylénique, c) d'au moins un monomère oxyalkylé à insaturation éthylénique terminé par une chaîne ramifiée hydrophobe et non aromatique comportant de 10 à 24 atomes de carbone, d) et éventuellement d'au moins un monomère comportant au moins deux insaturations éthyléniques. 2 Utilisation selon la revendication 1 de copolymères acryliques hydrosolubles dans des formulations aqueuses éventuellement pigmentées, comme épaississant permettant d'obtenir un développement et/ou un maintien de la viscosité des formulations aqueuses en présence de composés hydrosolubles ou non ou lors de l'addition des dits composés dans les dites formulations, caractérisée en ce que: a) le ou les monomères à insaturation éthylénique et à fonction carboxylique sont choisis parmi les monomères à insaturation éthylénique et à fonction monocarboxylique tels que l'acide acrylique ou méthacrylique, ou encore les hémiesters de diacides tels que les monoesters en Cl à C4 des acides maléique ou itaconique, ou leurs mélanges, ou choisi parmi les monomères à insaturation éthylénique et fonction dicarboxylique tels que l'acide crotonique, isocrotonique, cinnamique, itaconique, maléique, ou encore les anhydrides d'acides carboxyliques, tels que l'anhydride maléique, b) le ou les monomères non ioniques à insaturation éthylénique sont choisis parmi les esters, les amides ou les nitriles des acides acrylique et méthacrylique, tels que les acrylates ou méthacrylates de méthyle, éthyle, butyle, 2-éthyle-hexyle, our par l'acrylonitrile, l'acétate de vinyle, le styrène, le méthylstyrène, le diisobutylène, la vinylpyrrolidone, la vinylcaprolactame, c) le ou les monomères oxyalkylé à insaturation éthylénique et terminés par une chaîne ramifiée hydrophobe et non aromatique comportant de 10 à 24 atomes de carbone, possèdent la formule suivante: R1 R O O R' nr n F q (I) dans laquelle: m et p représentent un nombre de motifs d'oxyde d'alkylène allant de 0 à 150, - n représente un nombre de motifs d'oxyde d'éthylène allant de 5 à 150, q représente un nombre entier au moins égal à 1 et tel que 5 s (m+n+p)q s 150, et préférentiellement tel que 15 s (m+n+p)q s 120, R1 représente le radical méthyle ou éthyle, - R2 représente le radical méthyle ou éthyle, R représente un radical contenant une fonction insaturée polymérisable, 20 appartenant au groupe des esters acrylique, méthacrylique, maléique, itaconique, ou crotonique, R' représente une chaîne ramifiée hydrophobe et non aromatique comportant de 10 à 24 atomes de carbone, d) le ou les monomères éventuels, appelés monomères réticulants, comportant au moins deux insaturations éthyléniques sont choisis dans le groupe constitué par le diacrylate d'éthylène glycol, le diméthacrylate d'éthylène glycol, le triméthylolpropanetriacrylate, le triméthylolpropanetriméthacrylate, dacrylate d'allyle, le méthylène-bis-acrylamide, le méthylène-bis- méthacrylamide, le tétrallyloxyéthane, les triallylcyanurates, les éthers allyliques obtenus à partir de polyols choisis parmi le pentaérythritol, le sorbitol, ou encore le sucrose. 3 Utilisation selon l'une quelconque des revendications 1 ou 2 de copolymères acryliques hydrosolubles dans des formulations aqueuses éventuellement pigmentées, comme épaississant permettant d'obtenir un développement et/ou un maintien de la viscosité des formulations aqueuses en présence de composés hydrosolubles ou non ou lors de l'addition des dits composés dans les dites formulations, caractérisée en ce que les dits copolymères contiennent, exprimé en poids: a) de 2 à 95 %, et préférentiellement de 5 à 90 % d'au moins un monomère à insaturation éthylénique et à fonction carboxylique choisis parmi les monomères à insaturation éthylénique et à fonction monocarboxylique tels que l'acide acrylique ou méthacrylique, ou encore les hémiesters de diacides tels que les monoesters en Cl à C4 des acides maléique ou itaconique, ou leurs mélanges, ou choisi parmi les monomères à insaturation éthylénique et fonction dicarboxylique tels que l'acide crotonique, isocrotonique, cinnamique, itaconique, maléique, ou encore les anhydrides d'acides carboxyliques, tels que l'anhydride maléique, b) de 2 à 95 %, et préférentiellement de 5 à 90 % d'au moins un monomère non ionique à insaturation éthylénique choisis parmi les esters, les amides ou les nitriles des acides acrylique et méthacrylique, tels que les acrylates ou méthacrylates de méthyle, éthyle, butyle, 2-éthyle-hexyle, ou par l' acrylonitrile, l'acétate de vinyle, le styrène, le méthylstyrène, le diisobutylène, la vinylpyrrolidone, la vinylcaprolactame, c) de 2 à 25 % et préférentiellement de 5 à 20 % d'au moins un monomère à insaturation éthylénique et terminé par une chaîne ramifiée hydrophobe et non aromatique comportant de 10 à 24 atomes de carbone, possédant la formule suivante: R1 R2 - . - â O n O F (I) W q R dans laquelle: - m et p représentent un nombre de motifs d'oxyde d'alkylène allant de 0 à 150, - n représente un nombre de motifs d'oxyde d'éthylène allant de 5 à 150, q représente un nombre entier au moins égal à 1 et tel que 5 s (m+n+p)q s 150, et préférentiellement tel que 15 s (m+n+p)q s 120, RI représente le radical méthyle ou éthyle, 1Q R2 représente le radical méthyle ou éthyle, R représente un radical contenant une fonction insaturée polymérisable, appartenant au groupe des esters acrylique, méthacrylique, maléique, itaconique, ou crotonique, R' représente une chaîne ramifiée hydrophobe et non aromatique comportant de 10 à 24 atomes de carbone, d) de 0 % à 3 %, d'au moins un monomère comportant au moins deux insaturations éthyléniques choisis dans le groupe constitué par le diacrylate d'éthylène glycol, le diméthacrylate d'éthylène glycol, le triméthylolpropanetriacrylate, le triméthylolpropanetriméthacrylate, 1acrylate d'allyle, le méthylène-bisacrylamide, le méthylène-bis-méthacrylamide, le tétrallyloxyéthane, les triallylcyanurates, les éthers allyliques obtenus à partir de polyols choisis parmi le pentaérythritol, le sorbitol, ou encore le sucrose, le total en poids des monomères a), b), c) et d) étant égal à 100 %. 4- Utilisation selon l'une quelconque des revendications 1 à 3 de copolymères acryliques hydrosolubles dans des formulations aqueuses éventuellement pigmentées, comme épaississant permettant d'obtenir un développement et/ou un maintien de la viscosité des formulations aqueuses en présence de composés hydrosolubles ou non ou lors de l'addition des dits composés dans les dites formulations, caractérisée en ce que la chaîne ramifiée hydrophobe et non aromatique du monomère c) comporte de 12 à 24 atomes de carbone, et possède 2 ramifications comportant au moins 6 atomes de carbone. Utilisation selon la revendication 4 de copolymères acryliques hydrosolubles dans des formulations aqueuses éventuellement pigmentées, comme épaississant permettant d'obtenir un développement et/ou -un maintien de la viscosité des formulations aqueuses en présence de composés hydrosolubles ou non ou lors de l'addition des dits composés dans les dites formulations, caractérisée en ce que la chaîne ramifiée hydrophobe et non aromatique du monomère c) comporte de 16 à 20' atomes de carbone, et possède 2 ramifications comportant au moins 6 atomes de carbone. 6- Utilisation selon la revendication 5 de copolymères acryliques hydrosolubles dans des formulations aqueuses éventuellement pigmentées, comme épaississant permettant d'obtenir un développement et/ou un maintien de la viscosité des formulations aqueuses en présence de composés hydrosolubles ou non ou lors de l'addition des dits composés dans les dites formulations, caractérisée en ce que la chaîne ramifiée hydrophobe et non aromatique du monomère c) est choisie parmi le 2-hexyl 1-decanyle et le 2-octyl 1-dodecanyle. 7- Utilisation selon l'une quelconque des revendications 1 à 6 de copolymères acryliques hydrosolubles dans des formulations aqueuses éventuellement pigmentées, comme épaississant permettant d'obtenir un développement et/ou un maintien de la viscosité des formulations aqueuses en présence de composés hydrosolubles ou non ou lors de l'addition des dits composés dans les dites formulations, caractérisée en ce que le dit copolymère ne contient pas le monomère réticulant d). 8- Utilisation selon l'une quelconque des revendications 1 à 7 de copolymères acryliques hydrosolubles dans des formulations aqueuses éventuellement pigmentées, comme épaississant permettant d'obtenir un développement et/ou un maintien de la viscosité des formulations aqueuses en présence de composés hydrosolubles ou non ou lors de l'addition des dits composés dans les dites formulations, caractérisée en ce que les dits copolymères sont sous leur forme acide ou partiellement ou totalement neutralisé par un ou plusieurs agents de neutralisation disposant d'une fonction neutralisante monovalente tels que ceux choisis dans le groupe constitué par les cations alcalins, en particulier le sodium, le potassium, le lithium, l'ammonium ou les amines primaires, secondaires ou tertiaires aliphatiques et/ou cycliques telles que la stéarylamine, les éthanolamines (mono-, di-, triéthanolamine), la mono et diéthylamine, la cyclohexylamine, la méthylcyclohexylamine, le 2-aminé) 2- méthyl 1-propanol, la morpholine. 9- Utilisation selon l'une des revendications 1 à 8 de copolymères acryliques hydrosolubles dans des formulations aqueuses éventuellement pigmentées, comme épaississant permettant d'obtenir un développement et/ou un maintien de la viscosité des formulations aqueuses en présence de composés hydrosolubles ou non ou lors de l'addition des dits composés dans les dites formulations, caractérisée en ce que les formulations de revêtement sont choisies parmi les peintures dispersions, les vernis, les sauces de couchage papetières, la cosmétique, la détergence, les formulations textiles et les boues de forage. 10- Epaississant permettant d'obtenir un développement et/ou un maintien de la viscosité des formulations aqueuses en présence de composés hydrosolubles ou non ou lors de l'addition des dits composés dans les dites formulations, caractérisé en ce que le dit épaississant est un copolymère acrylique hydrosoluble constitué : a) d'au moins un monomère à insaturation éthylénique et à fonction carboxylique, b) d'au moins un monomère non ionique à insaturation éthylénique, c) d'au moins un monomère oxyalkylé à insaturation éthylénique terminé par une chaîne ramifiée hydrophobe et non aromatique comportant de à 24 atomes de carbone, d) et éventuellement d'au moins un monomère comportant au moins deux insaturations éthyléniques. 11- Epaississant selon la revendication 10 permettant d'obtenir un développement et/ou un maintien de la viscosité des formulations aqueuses en présence de composés hydrosolubles ou non ou lors de l'addition des dits composés dans les dites formulations, caractérisé en ce que: a) le ou les monomères à insaturation éthylénique et à fonction carboxylique sont choisis parmi les monomères à insaturation éthylénique et à fonction monocarboxylique tels que l'acide acrylique ou méthacrylique, ou encore les hémiesters de diacides tels que les monoesters en Cl à C4 des acides maléique ou itaconique, ou leurs mélanges, ou choisi parmi les monomères à insaturation éthylénique et fonction dicarboxylique tels que l'acide crotonique, isocrotonique, cinnamique, itaconique, maléique, ou encore les anhydrides d'acides carboxyliques, tels que l'anhydride maléique, b) le ou les monomères non ioniques à insaturation éthylénique sont choisis parmi les esters, les amides ou les nitriles des acides acrylique et méthacrylique, tels que les acrylates ou méthacrylates de méthyle, éthyle, butyle, 2-éthyle-hexyle, ou par l'acrylonitrile, l'acétate de vinyle, le styrène, le méthylstyrène, le diisobutylène, la vinylpyrrolidone, la vinylcaprolactame, c) le ou les monomères oxyalkylé à insaturation éthylénique et terminés par une chaîne ramifiée hydrophobe et non aromatique comportant de 10 à 24 atomes de carbone, possèdent la formule suivante: R1 R2 â O nr- n F R (1) R' q dans laquelle: m et p représentent un nombre de motifs d'oxyde d'alkylène allant de 0 à 150, n représente un nombre de motifs d'oxyde d'éthylène allant de 5 à 150, q représente un nombre entier au moins égal à 1 et tel que 5 s (m+n+p)q s 150, et préférentiellement tel que 15 s (m+n+p)q s 120, RI représente le radical méthyle ou éthyle, R2 représente le radical méthyle ou éthyle, R représente un radical contenant une fonction insaturée polymérisable, appartenant au groupe des esters acrylique, méthacrylique, maléique, itaconique, ou crotonique, R' représente une chaîne ramifiée hydrophobe et non aromatique comportant de 10 à 24 atomes de carbone, d) le ou les monomères éventuels, appelés monomères réticulants, comportant au moins deux insaturations éthyléniques sont choisis dans le groupe constitué par le diacrylate d'éthylène glycol, le diméthacrylate d'éthylène glycol, le triméthylolpropanetriacrylate, le triméthylolpropanetriméthacrylate, dacrylate d'allyle, le méthylène-bisacrylamide, le méthylène-bis-méthacrylamide, le tétrallyloxyéthane, les triallylcyanurates, les éthers allyliques obtenus à partir de polyols choisis parmi le pentaérythritol, le sorbitol, ou encore le sucrose. 12- Epaississant selon la revendication 11 permettant d'obtenir un développement et/ou un maintien de la viscosité des formulations aqueuses en présence de composés hydrosolubles ou non ou lors de l'addition des dits composés dans les dites formulations, caractérisé en ce que le dit épaississant est un copolymère acrylique hydrosoluble constitué, exprimé en poids: a) de 2 à 95 %, et préférentiellement de 5 à 90 % d'au moins un monomère à insaturation éthylénique et à fonction carboxylique choisis parmi les monomères à insaturation éthylénique et à fonction monocarboxylique tels que l'acide acrylique ou méthacrylique, ou encore les hémiesters de diacides tels que les monoesters en CI à C4 des acides maléique ou itaconique, ou leurs mélanges, ou choisi parmi les monomères à insaturation éthylénique et fonction dicarboxylique tels que l'acide crotonique, isocrotonique, cinnamique, itaconique, maléique, ou encore les anhydrides d'acides carboxyliques, tels que l'anhydride maléique, b) de 2 à 95 %, et préférentiellement de 5 à 90 % d'au moins un monomère non ionique à insaturation éthylénique choisis parmi les esters, les amides ou les nitriles des acides acrylique et méthacrylique, tels que les acrylates ou méthacrylates de méthyle, éthyle, butyle, 2-éthyle-hexyle, ou par l'acrylonitrile, l'acétate de vinyle, le styrène, le méthylstyrène, le diisobutylène, la vinylpyrrolidone, la vinylcaprolactame, c) de 2 à 25 % et préférentiellement de 5 à 20 % d'au moins un monomère à insaturation éthylénique et terminé par une chaîne ramifiée hydrophobe et non aromatique comportant de 10 à 24 atomes de carbone, possédant la formule suivante: R' - r q R R1 O O n nr (I) dans laquelle: m et p représentent un nombre de motifs d'oxyde d'alkylène allant de 0 à 150, n représente un nombre de motifs d'oxyde d'éthylène allant de 5 à 150, q représente un nombre entier au moins égal à 1 et tel que 5 s (m+n+p)q 150, et préférentiellement tel que 15 s (m+n+p)q s 120, R1 représente le radical méthyle ou éthyle, R2 représente le radical méthyle ou éthyle, R représente un radical contenant une fonction insaturée polymérisable, appartenant au groupe des esters acrylique, méthacrylique, maléique, itaconique, ou crotonique, R' représente une chaîne ramifiée hydrophobe et non aromatique comportant de 10 à 24 atomes de carbone, d) de 0% à 3%, d'au moins un monomère comportant au moins deux insaturations éthyléniques choisis dans le groupe constitué par le diacrylate d'éthylène glycol, le diméthacrylate d'éthylène glycol, le triméthylolpropanetriacrylate, le triméthylolpropanetriméthacrylate, l'acrylate d'allyle, le méthylène-bis-acrylamide, le méthylène-bisméthacrylamide, le tétrallyloxyéthane, les triallylcyanurates, les éthers allyliques obtenus à partir de polyols choisis parmi le pentaérythritol, le sorbitol, ou encore le sucrose, le total en poids des monomères a), b), c) et d) étant égal à 100 %. 13 - Epaississant selon l'une quelconque des revendications 10 à 12 permettant d'obtenir un développement et/ou un maintien de la viscosité des formulations aqueuses en présence de composés hydrosolubles ou non ou lors de l'addition des dits composés dans les dites formulations, caractérisé en ce que la chaîne ramifiée hydrophobe et non aromatique du monomère c) comporte de 12 à 24 atomes de carbone, et possède 2 ramifications comportant au moins 6 atomes de carbone. 14 - Epaississant selon la revendication 13 permettant d'obtenir un développement et/ou un maintien de la viscosité des formulations aqueuses en présence de composés hydrosolubles ou non ou lors de l'addition des dits composés dans les dites formulations, caractérisé en ce que la chaîne ramifiée hydrophobe et non aromatique du monomère c) comporte de 16 à 20 atomes de carbone, et possède 2 ramifications comportant au moins 6 atomes de carbone. 15- Epaississant selon la revendication 14 permettant d'obtenir un développement et/ou un maintien de la viscosité des formulations aqueuses en présence de composés hydrosolubles ou non ou lors de l'addition des dits composés dans les dites formulations, caractérisé en ce que la chaîne ramifiée hydrophobe et non aromatique du monomère c) est choisie parmi le 2-hexyl 1-decanyle et le 2-octyl 1-dodecanyle. 16- Epaississant selon l'une quelconque des revendications 10 à 15 permettant d'obtenir un développement et/ou un maintien de la viscosité des formulations aqueuses en présence de composés hydrosolubles ou non ou lors de l'addition des dits composés dans les dites formulations, caractérisé en ce que le dit épaississant ne contient pas le monomère réticulant d). 17 - Epaississant selon l'une quelconque des revendications 10 à 16 permettant d'obtenir un développement et/ou un maintien de la viscosité des formulations aqueuses en présence de composés hydrosolubles ou non ou lors de l'addition des dits composés dans les dites formulations, caractérisé en ce que le dit épaississant est un copolymère acrylique hydrosoluble sous sa forme acide ou partiellement ou totalement neutralisé par un ou plusieurs agents de neutralisation disposant d'une fonction neutralisante monovalente tels que ceux choisis dans le groupe constitué par les cations alcalins, en particulier le sodium, le potassium, le lithium, l'ammonium ou les amines primaires, secondaires ou tertiaires aliphatiques et/ou cycliques telles que la stéarylamine, les éthanolamines (mono-, di-, triéthanolamine), la mono et diéthylamine, la cyclohexylamine, la méthylcyclohexylamine, le 2-amino 2-méthyl 1-propanol, la morpholine. 18- Procédé de fabrication de formulations aqueuses éventuellement pigmentées caractérisé en ce que l'on ajoute aux dites formulations l'épaississant selon l'une des revendications 10 à 17 en présence de composés hydrosolubles ou non tels que des sels ou des tensio-actifs ou lors de l'addition des dits composés dans les dites formulations aqueuses. 19 - Formulation aqueuse éventuellement pigmentée contenant l'épaississant selon l'une quelconque des revendications 10 à 17. 20- Formulation aqueuse de revêtement selon la revendication 19 caractérisée en ce qu'elle est choisie parmi les peintures en phase aqueuse telles que les peintures dispersions, les vernis, les sauces de couchage, les formulations cosmétiques, les formulations détergentes, les formulations textiles et les boues de forage.